(57)【要約】【課題】溶解性に優れ、保存時においても溶解物の析出を抑制し均一性を保持することができるメタクリル系重合硬化性組成物を提供し、これを用いて、透明性に優れ外観欠陥のない重合硬化物を収率よく得ることができ、鋳型を用いた重合において鋳型の汚染を抑制することができ、重合硬化物の高温離型性に優れ、効率よくメタクリル系重合硬化物を製造することができるメタクリル系重合硬化物の製造方法を提供することにある。【解決手段】メタクリル酸メチル６０〜１００質量％及びこれと共重合可能な単量体０〜４０質量％を含有する単量体成分１００質量部と、特定のリン酸エステル０．００５〜０．５質量部と、特定の化合物０．００５〜０．５質量部とを含むメタクリル系重合硬化性組成物を、ラジカル重合開始剤の存在下、鋳型内で重合硬化し、重合硬化物を７０〜１１０℃の温度下で離型する。【選択図】なし【特許請求の範囲】
【請求項１】
メタクリル酸メチル６０〜１００質量％及びこれと共重合可能な単量体０〜４０質量％を含有する単量体成分１００質量部、一般式（１）で表されるリン酸エステル０．００５〜０．５質量部、及び、一般式（２）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型するメタクリル系重合硬化物の製造方法。
【化１】
2007277375.tif 000011
（式中、Ｒ1は炭素数２〜８の分岐していてもよいアルキル基、ｋは１または２の整数を表す。）
【化２】
2007277375.tif 000012
（式中、ｌ、ｍ、ｎ、ｏは２×（ｎ＋２）≦ｍ＋ｏ＋ｌ≦５０、１≦ｎ≦１８を満たす整数を表す。）
【請求項２】
メタクリル酸メチル６０〜１００質量％及びこれと共重合可能な単量体０〜４０質量％を含有する単量体成分５０〜９９質量部と、メタクリル酸メチル単位を主成分とする重合体１〜５０質量部とを含む重合性成分１００質量部、一般式（１）で表されるリン酸エステル０．００５〜０．５質量部、及び、一般式（２）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型するメタクリル系重合硬化物の製造方法。
【化３】
2007277375.tif 000013
（式中、Ｒ1は炭素数２〜８の分岐していてもよいアルキル基、ｋは１または２の整数を表す。）
【化４】
2007277375.tif 000014
（式中、ｌ、ｍ、ｎ、ｏは２×（ｎ＋２）≦ｍ＋ｏ＋ｌ≦５０、１≦ｎ≦１８を満たす整数を表す。）
【請求項３】
鋳型が、ベルト面が一定間隔を保持して対向して配置され同一方向へ同一速度で走行する２枚のエンドレスベルトにおける１対のベルト面と、１対のベルト面の両側端部の一定間隔を閉塞するように配置される１対のガスケットとで構成されたものである請求項１または請求項２に記載のメタクリル系重合硬化物の製造方法。
【請求項４】
メタクリル酸メチル６０〜１００質量％及びこれと共重合可能な単量体０〜４０質量％を含有する単量体成分５０〜１００質量部と、メタクリル酸メチル単位を主成分とする重合体０〜５０質量部とを含む重合性成分１００質量部、一般式（１）で表されるリン酸エステル０．００５〜０．５質量部、及び、一般式（２）で表される化合物０．００５〜０．５質量部を含むメタクリル系重合硬化性組成物。
【化５】
2007277375.tif 000015
（式中、Ｒ1は炭素数２〜８の分岐していてもよいアルキル基、ｋは１または２の整数を表す。）
【化６】
2007277375.tif 000016
（式中、ｌ、ｍ、ｎ、ｏは２×（ｎ＋２）≦ｍ＋ｏ＋ｌ≦５０、１≦ｎ≦１８を満たす整数を表す。）
【発明の詳細な説明】
【技術分野】
【０００１】
本発明は、透明性に優れ、外観欠陥が抑制されたメタクリル系重合硬化物の製造方法及びメタクリル系重合硬化性組成物に関する。
【背景技術】
【０００２】
メタクリル系樹脂の成形体であるメタクリル系樹脂板の製造方法としては鋳型製板方法や押出製板方法等がある。溶融成形する押出製板方法で得られるメタクリル系樹脂板と比較して、鋳型製板方法で得られるメタクリル系樹脂板は光学歪が少なく、分子量の設定範囲も広いため、耐薬品性、加工性、機械的強度等を高めることが可能で多くの分野に使用されている。
【０００３】
従来のメタクリル系樹脂板の鋳型製板方法には、鋳型からの離型性向上のために様々な離型剤が用いられている。例えば、成形金型内での加圧・加熱条件下で炭素数が８〜１３のアルキルリン酸エステルのモノエステルをメタクリル系樹脂に添加することによって樹脂の離型性が向上することが報告されている（特許文献１）。また、ガラスや金属からなる鋳型内での重合時に炭素数が８〜１８の有機リン酸エステルのジエステルをメタクリル系樹脂に添加することによって樹脂の離型性が向上することが報告されている（特許文献２）。しかしながら、これらの方法では、鋳型を汚染することがあるという欠点がある。さらに、２−エチルヘキシルアシッドフォスフェートおよびスルホ琥珀酸エステル塩を添加することによって重合後の高温離型性に優れ、且つ、鋳型を繰り返し使用しても鋳型を汚染しないメタクリル系樹脂組成物が報告されている（特許文献３）。しかしながら、この方法では、アクリル系架橋重合体からなる層を被覆したメタクリル系樹脂組成物の離型性が良好でないことがあるという欠点がある。さらに、ポリエチレングリコールアルキルオキシエチレンエーテルを添加することによって重合後の高温離型性に優れ、且つ、鋳型を繰り返し使用しても鋳型を汚染しないメタクリル系樹脂組成物が報告されている（特許文献４）。しかしながら、この方法では、ポリエチレングリコールアルキルオキシエチレンエーテルのアルキル基の炭素数が１２〜１８の範囲では、離型性は良好であるが、メタクリル酸メチルまたは他の共重合可能な単量体に対する溶解性が低く、該単量体混合物との溶液を調製するにはポリエチレングリコールアルキルオキシエチレンエーテルを加熱溶融させて溶解させなければならず、さらに、該溶液を低温下で保管するとポリエチレングリコールアルキルオキシエチレンエーテルが析出し、不均一系になる場合がある。
【特許文献１】特許第２５７１７８７号公報
【特許文献２】特開昭５８−８４８０７号公報
【特許文献３】特開２００１−１７２４６２号公報
【特許文献４】特開２００５−１６２８２０号公報
【発明の開示】
【発明が解決しようとする課題】
【０００４】
本発明の目的は、溶解性に優れ、保存時においても溶解物の析出を抑制し均一性を保持することができるメタクリル系重合硬化性組成物を提供し、これを用いて、透明性に優れ外観欠陥のない、メタクリル系樹脂の特徴である優れた光学的性質や機械的性質を維持したまま、収率よく重合硬化物を得ることができ、鋳型を用いた重合において鋳型汚染物質の発生を抑制し、鋳型の汚染を反復使用しても抑制することができ、重合硬化物の高温離型性に優れ、効率よくメタクリル系重合硬化物を製造することができるメタクリル系重合硬化物の製造方法を提供することにある。
【課題を解決するための手段】
【０００５】
本発明者等は鋭意検討を進めた結果、メタクリル酸メチルを主成分として含有する単量体成分と、またはこの単量体成分とメタクリル酸メチル単位を主成分とする重合体とを加えた重合性成分と、特定のリン酸エステルと、特定の化合物とを特定の割合で含有するメタクリル系重合硬化性組成物は溶解性に優れ、保存時においてもこれらの溶解物の析出を抑制することができ均一性を保持することができることの知見を得た。そして、均一性を有するメタクリル系重合硬化性組成物を用いて鋳型内で重合硬化することによって、透明性に優れ、表面欠陥が抑制され、メタクリル系樹脂の特徴である優れた光学的性質や機械的性質を維持したまま、収率よくメタクリル系重合硬化物を得ることができ、しかも、鋳型汚染物質の発生を抑制し、鋳型を反復使用しても汚染を抑制することができ、重合硬化物を高温で離型することが可能であって、効率よくメタクリル系重合硬化物を製造することができることを見い出した。これらの知見に基づき本発明を完成するに至った。
【０００６】
即ち、本発明は、メタクリル酸メチル６０〜１００質量％及びこれと共重合可能な単量体０〜４０質量％を含有する単量体成分１００質量部、一般式（１）で表されるリン酸エステル０．００５〜０．５質量部、及び、一般式（２）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型するメタクリル系重合硬化物の製造方法に関する。
【０００７】
【化１】
2007277375.tif 000002
【０００８】
（式中、Ｒ1は炭素数２〜８の分岐していてもよいアルキル基、ｋは１または２の整数を表す。）
【０００９】
【化２】
2007277375.tif 000003
【００１０】
（式中、ｌ、ｍ、ｎ、ｏは２×（ｎ＋２）≦ｍ＋ｏ＋ｌ≦５０、１≦ｎ≦１８を満たす整数を表す。）
また、本発明は、メタクリル酸メチル６０〜１００質量％及びこれと共重合可能な単量体０〜４０質量％を含有する単量体成分５０〜９９質量部と、メタクリル酸メチル単位を主成分とする重合体１〜５０質量部とを含む重合性成分１００質量部、一般式（１）で表されるリン酸エステル０．００５〜０．５質量部、及び、一般式（２）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型するメタクリル系重合硬化物の製造方法に関する。
【００１１】
【化３】
2007277375.tif 000004
【００１２】
（式中、Ｒ1は炭素数２〜８の分岐していてもよいアルキル基、ｋは１または２の整数を表す。）
【００１３】
【化４】
2007277375.tif 000005
【００１４】
（式中、ｌ、ｍ、ｎ、ｏは２×（ｎ＋２）≦ｍ＋ｏ＋ｌ≦５０、１≦ｎ≦１８を満たす整数を表す。）
さらに、本発明は、メタクリル酸メチル６０〜１００質量％及びこれと共重合可能な単量体０〜４０質量％を含有する単量体成分５０〜１００質量部と、メタクリル酸メチル単位を主成分とする重合体０〜５０質量部とを含む重合性成分１００質量部、一般式（１）で表されるリン酸エステル０．００５〜０．５質量部、及び、一般式（２）で表される化合物０．００５〜０．５質量部を含むメタクリル系重合硬化性組成物に関する。
【００１５】
【化５】
2007277375.tif 000006
【００１６】
（式中、Ｒ1は炭素数２〜８の分岐していてもよいアルキル基、ｋは１または２の整数を表す。）
【００１７】
【化６】
2007277375.tif 000007
【００１８】
（式中、ｌ、ｍ、ｎ、ｏは２×（ｎ＋２）≦ｍ＋ｏ＋ｌ≦５０、１≦ｎ≦１８を満たす整数を表す。）
【発明の効果】
【００１９】
本発明のメタクリル系重合硬化性組成物は、単量体成分との溶解性に優れ、保存時においても溶解物の析出を抑制し均一性を保持することができる。また、本発明のメタクリル系重合硬化物の製造方法は、透明性に優れ、板外観が良好で、メタクリル系樹脂の特徴である優れた光学的性質や機械的性質を維持したまま、重合硬化物を得ることができ、鋳型を用いた重合において鋳型汚染物質の発生を抑制し、鋳型を反復使用しても汚染を抑制することができ、重合硬化物の高温離型性に優れ、効率よくメタクリル系重合硬化物を製造することができる。
【発明を実施するための最良の形態】
【００２０】
本発明のメタクリル系重合硬化物の製造方法は、メタクリル酸メチル６０〜１００質量％及びこれと共重合可能な単量体０〜４０質量％を含有する単量体成分１００質量部、一般式（１）
【００２１】
【化７】
2007277375.tif 000008
【００２２】
（式中、Ｒ1は炭素数２〜８の分岐していてもよいアルキル基、ｋは１または２の整数を表す。）で表されるリン酸エステル０．００５〜０．５質量部、及び、一般式（２）
【００２３】
【化８】
2007277375.tif 000009
【００２４】
（式中、ｌ、ｍ、ｎ、ｏは２×（ｎ＋２）≦ｍ＋ｏ＋ｌ≦５０、１≦ｎ≦１８を満たす整数を表す。）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型する方法である。
【００２５】
本発明のメタクリル系重合硬化物の製造方法に用いるメタクリル系重合硬化性組成物は、メタクリル酸メチル６０〜１００質量％及び共重合可能な単量体０〜４０質量％を含有する単量体成分１００質量部と、一般式（１）で表されるリン酸エステル０．００５〜０．５質量部と、一般式（２）で表される化合物０．００５〜０．５質量部とを含む。
【００２６】
上記メタクリル系重合硬化性組成物に含有される単量体成分は、メタクリル酸メチル（以下、適宜「ＭＭＡ」という。）と、必要に応じてこれと共重合可能な単量体（以下、「その他の単量体」という。）とを含む。
【００２７】
その他の単量体としては、具体的には、メタクリル酸エチル、メタクリル酸イソプロピル、メタクリル酸ｔ−ブチル、メタクリル酸ｓ−ブチル、メタクリル酸ｎ−ブチル、メタクリル酸アミル、メタクリル酸オクチル、メタクリル酸２−エチルヘキシル、メタクリル酸ラウリル、メタクリル酸フェニル、メタクリル酸シクロヘキシル、メタクリル酸ベンジル等のシクロアルキル基、ベンジル基を含むアルキル基の炭素数２〜１２のメタクリル酸エステル類；メタクリル酸ボルニル、メタクリル酸イソボルニル、メタクリル酸フェンチル、メタクリル酸１−メンチル、メタクリル酸アダマンチル、メタクリル酸ジメチルアダマンチルなどの炭素数８〜２０の脂環式炭化水素基を有するメタクリル酸エステル類；アクリル酸メチル、アクリル酸エチル、アクリル酸イソプロピル、アクリル酸ブチル、アクリル酸ｔ−ブチル、アクリル酸アミル、アクリル酸オクチル、アクリル酸２−エチルヘキシル、アクリル酸ラウリル、アクリル酸シクロヘキシル、アクリル酸フェニル、アクリル酸ベンジル等のアクリル酸エステル類；スチレン、α−メチルスチレン、パラメチルスチレン、イソプロペニルスチレン、ビニルトルエン等のビニル芳香族類；アクリロニトリル、メタクリロニトリル等の不飽和ニトリル類；メタクリル酸、アクリル酸、無水マレイン酸等の不飽和カルボン酸類；エチレングリコールジ（メタ）アクリレート、ジエチレングリコールジ（メタ）アクリレート、ジビニルベンゼン等の多価不飽和化合物等を挙げることができる。これらは１種を単独で使用することも、２種以上を組み合わせて使用することもできる。
【００２８】
これらのその他の単量体の、単量体成分中の含有量は、０〜４０質量％以下である。単量体成分中のその他の単量体の含有量が４０質量％以下であると、良好な耐候性、透明性を有する重合硬化物が得られる。更に、その他の単量体の単量体成分中の含有量は、１０質量％以下であることが、重合硬化物においてメタクリル樹脂本来の物性を損なわないことから好ましく、また、単量体成分として、その他の単量体を含まないＭＭＡの含有量が１００質量％であるものも使用することができる。
【００２９】
上記メタクリル系重合硬化性組成物が含有する一般式（１）で表されるリン酸エステルは、式（１）中、Ｒ1は炭素数２〜８の分岐していてもよいアルキル基を表し、ｋは１または２の整数を表すものである。Ｒ1のアルキル基の炭素数が２以上であると鋳型を汚染する物質の生成が抑制される。また、Ｒ1のアルキル基の炭素数が８以下であると硬化物において高温においても優れた離型性を有する。
【００３０】
このような一般式（１）で表されるリン酸エステルとしては、例えば、リン酸モノエチルエステル、リン酸ジエチルエステル、リン酸モノブチルエステル、リン酸ジブチルエステル、リン酸モノ２−エチルヘキシルエステル、リン酸ジ２−エチルヘキシルエステル等を挙げることができる。これらは、１種または２種以上を組み合わせて使用することができる。
【００３１】
上記一般式（１）で表されるリン酸エステルのメタクリル系重合硬化性組成物中の含有量は、ＭＭＡとその他の単量体とを含む単量体成分１００質量部に対して、０．００５〜０．５質量部の範囲である。上記リン酸エステルの含有量が０．００５質量部以上であると、重合硬化物を鋳型から高温で離型する際の離型性が良好となる。０．５質量部以下であると、得られる重合硬化物において吸水性が上昇するのを抑制することができ、外観性に優れたものとなる。
【００３２】
上記メタクリル系重合硬化物用組成物が含有する一般式（２）で表される化合物は、式（２）中、ｌ、ｍ、ｎ、ｏは２×（ｎ＋２）≦ｍ＋ｏ＋ｌ≦５０、１≦ｎ≦１８を満たす整数を表すものである。ｌ、ｍ、ｎ、ｏが前記関係式を満たす場合、単量体成分への良好な溶解性を有し、得られる重合硬化物において良好な離型性を有する。
【００３３】
このような一般式（２）で表される化合物としては、例えば、ポリオキシエチレングリコール（８）グリセリルエーテル、ポリオキシエチレングリコール（１５）グリセリルエーテル、ポリオキシエチレングリコール（２０）グリセリルエーテル、ポリオキシエチレン（２２）ソルビトールエーテル等を挙げることができる。上記化合物における括弧内の数字は、エチレングリコール単位の数を表す。これらは、１種または２種以上を組み合わせて使用することもできる。
【００３４】
一般式（２）で表される化合物のメタクリル系重合硬化性組成物中の含有量は、ＭＭＡとその他の単量体とを含む単量体成分１００質量部に対して、０．００５〜０．５質量部の範囲である。上記化合物の含有量が０．００５質量部以上であると、得られる重合硬化物を鋳型から高温で離型する際の離型性が良好となる。使用量が０．５質量部以下であると、得られる重合硬化物において外観性に優れたものとなる。
【００３５】
上記メタクリル系重合硬化性組成物には、上記成分を阻害しない範囲において、必要に応じて、着色に用いられる染料、顔料；酸化防止剤、紫外線吸収剤等の安定剤；難燃剤、耐衝撃性改質剤等を含有させることができる。また、必要に応じてｎ−ブチルメルカプタン、ｎ−ドデシルメルカプタン、オクチルメルカプタン等のアルキルメルカプタン等を分子量調節剤として含有させることもできる。
【００３６】
本発明のメタクリル系重合硬化物の製造方法に用いるラジカル重合開始剤としては、例えば、アゾビスイソブチロニトリル、２，２'−アゾビス−（２，４−ジメチルバレロニトリル）等のアゾ系重合開始剤、ベンゾイルパーオキサイド、ｔ−ブチルパーオキシ２−エチルヘキサノエート、ｔ−ヘキシルパーオキシピバレート等の有機過酸化物等を挙げることができる。これらは１種を単独で、または２種以上を組み合わせて使用することができる。
【００３７】
これらのラジカル重合開始剤の使用量としては、例えば、ＭＭＡとその他の単量体とを含む単量体成分１００質量部に対して、０．００１〜０．５質量部とすることができる。
【００３８】
本発明のメタクリル系重合硬化物の製造方法としては、上記メタクリル系重合硬化性組成物を調製し、これにラジカル重合開始剤を加え、減圧脱泡し、これを鋳型内に注ぐ方法を挙げることができる。
【００３９】
上記メタクリル系重合硬化性組成物を調製する方法として、ＭＭＡ、必要に応じてその他の単量体、一般式（１）で表されるリン酸エステル、一般式（２）で表される化合物とを所定量計量し適宜容器内で混合攪拌する方法を挙げることができる。添加剤は、メタクリル系重合硬化性組成物にラジカル重合開始剤を添加し、鋳型に注入する直前までの間に添加混合することもできる。
【００４０】
上記メタクリル系重合硬化性組成物にラジカル重合開始剤を加えるには、適宜混合攪拌すればよい。ラジカル重合開始剤とメタクリル系重合硬化性組成物とを混合し、脱泡し、鋳型内に注入する。
【００４１】
本発明のメタクリル系重合硬化物の製造方法に用いる鋳型としては、例えば、一定間隔、具体的には、０．５〜１５ｍｍの範囲を有して対向して設けられる１対の板状体と、この一定間隔を閉塞するように設けられるガスケットで構成されたものを挙げることができ、これらを固定状態として、または移動状態として使用することができる。１対の板状体の材質としては、例えば、強化ガラス、クロムメッキ板、ステンレス板等を挙げることができ、これらのうち金属製が汚染物質の付着を抑制することができるため好ましい。ガスケットの材質としては、軟質塩化ビニル等を挙げることができる。
【００４２】
移動状態として用いる鋳型としては、ベルト面が一定間隔を保持して対向して配置され同一方向へ同一速度で走行する２枚のエンドレスベルトにおける１対のベルト面と、１対のベルト面の両側端部の一定間隔を閉塞するように配置される１対のガスケットとで構成されるものを挙げることができる。
【００４３】
上記鋳型を用いて注入した単量体成分を重合する温度は、使用するラジカル重合開始剤の種類により異なるが、例えば、４０〜１７０℃とすることができ、第１段階を４０〜９０℃、第２段階を１００〜１４０℃などの２段階とすることが好ましい。鋳型内の圧力としては、例えば、エンドレスベルトを用いた場合、０ＭＰａ（常圧）〜０．１ＭＰａとすることが好ましい。硬化時間としては、使用するラジカル重合開始剤、温度、圧力、硬化物の形状などの条件によって適宜選択することができ、例えば、３０分などとすることができる。
【００４４】
重合硬化後、重合硬化物を鋳型から取り出す際の温度（以下「離型温度」という）は、７０℃以上であることが好ましく、より好ましくは、７５℃以上、更に好ましくは、８０℃以上である。離型温度が７０℃以上であると、重合硬化物表面に小さなキズが発生するのを抑制することができる。また、離型温度が１１０℃以下であると、重合硬化物表面にスジ状の欠損の発生を抑制し、メタクリル系重合硬化物の優れた透明性、光学特性を保つことができる。
【００４５】
このようなメタクリル系重合硬化物の製造方法は、板状、フィルム状、塊状などいずれの形状の重合硬化物の製造にも適用することができるが、上記エンドレスベルトを用いた鋳型による場合は板状であることが好ましい。板状である場合、その厚さは０．５〜１５ｍｍの範囲内であることが好ましい。
【００４６】
本発明のメタクリル系重合硬化物の製造方法を適用することができるメタクリル系重合硬化物の製造装置の一例として、図１に示すメタクリル系樹脂板状体の製造装置を挙げることができる。図１に示すメタクリル系樹脂板状体の製造装置には、２枚のステンレス製エンドレスベルト１０、１０’、例えば、全長１００ｍ、厚さ１．５ｍｍ、幅１．５ｍのものが、プーリ１１、１２間、プーリ１１’、１２’間にそれぞれ懸架され、ベルト面が対向して設けられる。エンドレスベルト１０、１０’はそれぞれ主プーリ１１、１１’によって油圧で張力が与えられ、対向するベルト面間が一定間隔、例えば、２ｍｍを有するように配置される。エンドレスベルトは主プーリ１２、１２’の回転により対向するベルト面が、それぞれ図において左から右方向へと一定速度、例えば、１．５ｍ／ｍｉｎ等で走行し、エンドレスに搬送されるようになっている。このようなエンドレスベルトの両側端部には、ポリ塩化ビニル製等の１対のガスケット１３が供給される。１対のガスケット１３は、ベルト面が保持する一定間隔を閉塞するように配置され、エンドレスベルト１０、１０’の対向する１対のベルト面と共に鋳型を形成する。
【００４７】
エンドレスベルトの図上の左端のベルト面が対向する直前の位置に、ポンプ１４の作動によりメタクリル系重合硬化性組成物をエンドレスベルト１０’上に供給するノズル１５が設けられ、その下流のベルト面が対向する位置に加熱手段が設けられる。加熱手段には、例えば、８０℃の温水スプレーによる加熱部１６、１６’、遠赤外線ヒータによる加熱部１７、１７’が設けられ、対向する１対のベルト面と１対のガスケット間においてメタクリル系重合硬化性組成物が重合硬化されるようになっている。
【００４８】
本発明のメタクリル系重合硬化物の製造方法の他の形態として、メタクリル酸メチル６０〜１００質量％及びこれと共重合可能な単量体０〜４０質量％を含有する単量体成分５０〜９９質量部と、メタクリル酸メチル単位を主成分とする重合体１〜５０質量部とを含む重合性成分１００質量部、一般式（１）で表されるリン酸エステル０．００５〜０．５質量部、及び、一般式（２）で表される化合物０．００５〜０．５質量部を含むメタクリル系重合硬化性組成物を、ラジカル重合開始剤の存在下、鋳型内で重合硬化し、重合硬化物を７０〜１１０℃の温度下で鋳型から離型する方法を挙げることができる。
【００４９】
この実施形態によるメタクリル系重合硬化物の製造方法において、使用するメタクリル系重合硬化物用組成物は、上記メタクリル酸メチル６０〜１００質量％及びこれと共重合可能な単量体０〜４０質量％を含有する単量体成分と同様の単量体成分に加え、メタクリル酸メチル単位を主成分とする重合体を含む重合性成分を含む。重合性成分に含まれるメタクリル酸メチル単位を主成分とする重合体としては、重合体中にＭＭＡ単位を、例えば、６０質量％以上含む共重合体を挙げることができ、ＭＭＡ単位を９０質量％以上含むことが好ましく、また、ＭＭＡ単位を１００質量％含むホモポリマーであってもよい。
【００５０】
ＭＭＡを主成分とする重合体中に含まれるＭＭＡ単位以外の単位としては、上記単量体成分を構成するＭＭＡと共重合可能なその他の単量体として例示したものと同様の単量体の単位を、具体的に挙げることができる。
【００５１】
上記ＭＭＡ単位を主成分とする重合体と単量体成分を含有する重合性成分としては溶解状態であることが好ましく、ＭＭＡ単位を主成分とする重合体が単量体成分に溶解している状態であることが好ましい。このため、ＭＭＡ単位を主成分とする重合体の重合性成分中の含有量は、ＭＭＡとその他の単量体を含む単量体成分５０〜９９質量部に対し１〜５０質量部である。好ましくは５質量部以上、４０質量部以下である。ＭＭＡ単位を主成分とする重合体が１〜５０質量部であると、重合性成分においてＭＭＡ単位を主成分とする重合体は単量体成分に均一な状態で溶解され、また、ベルト面とガスケットから構成される鋳型を用いて硬化物を製造する際、鋳型に注入した状態においてベルト面とガスケットとの間からの重合硬化物組成物の混合物の漏洩を抑制するような粘度を有するものとすることができる。
【００５２】
このような重合性成分の調製方法として、単量体成分を構成するＭＭＡと、必要に応じてその他の共重合可能な単量体に、別途、予め、ＭＭＡと必要に応じてこれと共重合可能な単量体とを懸濁重合、乳化重合、塊状重合等の方法により重合して得られたＭＭＡ単位を主成分とする重合体を加えて混合する方法を挙げることができ、このとき必要に応じて、例えば懸濁重合であれば、５０〜８５℃に加温することができる。得られる重合性成分は、ＭＭＡ単位を主成分とする重合体の存在により粘度のある液状物となり、シラップ状となる。
【００５３】
また、上記方法と別の重合性成分の調製方法として、単量体成分のＭＭＡまたはＭＭＡとその他の単量体の一部を重合させてＭＭＡ単位を主成分とする重合体を上記重合性成分中の含有量の範囲で含有するシラップとし、これを重合性成分として用いることもできる。単量体成分の一部を重合してシラップとするには、冷却管、温度計及び撹拌機を備えた反応機に、ＭＭＡまたはＭＭＡとその他の共重合可能な単量体とを所定量計量し、撹拌しながら加熱し、ラジカル重合開始剤の一部を加え、所定の温度に保持した後冷却する方法によることができる。
【００５４】
この実施形態のメタクリル系重合硬化物の製造方法において、上記シラップを用いる他は、一般式（１）で表されるリン酸エステル、一般式（２）で表される化合物、ラジカル重合開始剤、鋳型は上記メタクリル系重合硬化物の製造方法において、具体的に例示したものと同様のものを用い、これらを上記シラップに添加して上記メタクリル系重合硬化物の製造方法と同様にしてメタクリル系重合硬化物を製造することができる。
【００５５】
また、本発明のメタクリル系重合硬化性組成物は、メタクリル酸メチル６０〜１００質量％及びこれと共重合可能な単量体０〜４０質量％を含有する単量体成分５０〜１００質量部と、メタクリル酸メチル単位を主成分とする重合体０〜５０質量部とを含む重合性成分１００質量部、一般式（１）で表されるリン酸エステル０．００５〜０．５質量部、及び、一般式（２）で表される化合物０．００５〜０．５質量部を含むものである。具体的には、上記メタクリル系重合硬化物の製造方法において用いるメタクリル系重合硬化性組成物と同様のものを挙げることができる。
【実施例】
【００５６】
以下、実施例により本発明を詳しく説明するが、本発明の技術的範囲はこれら実施例に限定されるものではない。ここで、実施例、比較例で使用した化合物の略号は以下の通りである。なお、ポリエチレングリコールの記載における括弧内の数字は、ポリエチレングリコールのエチレングリコール単位の数を表す。
［化合物Ａ（一般式（１）で表されるリン酸エステル）］
ＪＰ−５０２：リン酸ジエチルエステルとリン酸モノエチルエステルの５５：４５の混合物（城北化学社製）
ＪＰ−５０４：リン酸ジブチルエステルとリン酸モノブチルエステルの６０：４０の混合物（城北化学社製）
［化合物Ｂ（一般式（２）で表される化合物）］
ユニオックスＧ−４５０：ポリオキシエチレングリコール（８）グリセリルエーテル（日本油脂社製、ｌ＋ｍ＋ｏ＝８、ｎ＝１）
ユニオックスＧ−７５０：ポリオキシエチレングリコール（１５）グリセリルエーテル（日本油脂社製、ｌ＝５、ｍ＝５、ｏ＝５、ｎ＝１）
ブラウノンＧＬ−２０：ポリオキシエチレングリコール（２０）グリセリルエーテル（青木油脂社製、ｌ＋ｍ＋ｏ＝２０、ｎ＝１）
ブラウノン２４０：ポリオキシエチレングリコール（２２）ソルビトールエーテル（青木油脂社製、ｌ＋ｍ＋ｏ＝２２、ｎ＝４）
［その他］
ノニオンＫ−２３０：ポリエチレングリコール（２０）モノドデシルエーテル（日本油脂社製）
Ａ−ＯＴ：スルホ琥珀酸ジ（２−エチルヘキシル）ナトリウム（三井サイテック社製）。
【００５７】
実施例における各物性の測定は以下の方法により行い、以下の基準に基づいて評価を行った。
［高温離型性］
板状のメタクリル系重合硬化物を重合した後、鋳型から各実施例記載の温度で重合硬化物を離型した。離型性を下記の基準により評価した。
○：鋳型から板状物を離型する際、なめらかに離型できる。
×：鋳型から板状物を離型する際、途中に引っ掛かりがあり、表面欠陥を生ずる。
【００５８】
［板状物外観］
鋳型から取り出した板状のメタクリル系重合硬化物の外観を、暗所の照明下で観察した。外観を以下の基準により評価した。
○：外観欠陥がない。
×：板表面に、離型時、または重合時についた線状の模様が見られる。
【００５９】
［鋳型汚染性］
板状のメタクリル系重合硬化物の重合を、途中で鋳型を洗浄することなく同一鋳型で繰り返し１０回重合した後に、暗所の照明下で鋳型表面の汚染状況を観察した。鋳型の汚染を以下の基準により評価した。
○：汚染なし。
×：汚染有り。
【００６０】
［メタクリル系重合硬化性組成物の溶解性］
化合物Ａ、化合物Ｂ、またはその他の離型剤を、表１に記載した添加量にしたがってＭＭＡ単量体に添加した後、該単量体を２５℃に調整し、３０分攪拌した後の溶解性を観察した。
○：溶液が透明で、不溶物が見られない。
×：不溶物が見られる。
【００６１】
［実施例１］
ＭＭＡ１００質量部を供給し、攪拌しながら化合物ＡとしてＪＰ−５０２；０．０２質量部、化合物ＢとしてユニオックスＧ−４５０；０．０２質量部、ラジカル重合開始剤としてｔ−ヘキシルパーオキシピバレート；０．２２質量部、酸化防止剤として２，４−ジメチル−６−ターシャリーブチルフェノール；０．００５質量部を添加したところ、ユニオックスＧ−４５０は速やかに溶解した。その後、ポリ塩化ビニル製ガスケットを介して２．５ｍｍの間隔で相対する２枚のＳＵＳ３０４板で形成した鋳型に注入した。８２℃の温水中に３０分間浸漬し重合硬化させた後、１３０℃の空気加熱炉中で３０分間熱処理し、１００℃に冷却した後、鋳型から離型して板厚約２ｍｍの板状のメタクリル系重合硬化物を得た。この板状物の製造を、鋳型を洗浄せず１０回繰り返したところ、毎回の高温離型性は良好であり、得られた樹脂板の外観は良好であった。鋳型の汚染も確認されなかった。
【００６２】
［実施例２］
冷却管、温度計及び撹拌機を備えた反応機に、ＭＭＡ１００質量部を供給し、撹拌しながら加熱し内温が８０℃になった時点で２，２’−アゾビス−（２，４−ジメチルバレロニトリル）０．０５質量部を添加し、更に内温９０℃まで加熱し１３分間保持した後、室温まで冷却して重合率約２６質量％、２０℃における粘度２Ｐａ・ｓのシラップを得た。
【００６３】
次いで、このシラップ９０質量部に、ＭＭＡ１０質量部を混合して重合性成分１００質量部を調製した。この重合性成分を実施例１のＭＭＡ１００質量部の代わりに使用した他は、実施例１と同様にして、板状のメタクリル系重合硬化物の製造を行った。ユニオックスＧ−４５０は速やかに溶解し、さらに毎回の高温離型性は良好であり、得られた板状物の外観は良好であった。鋳型の汚染も確認されなかった。
【００６４】
［実施例３］
図１に示すメタクリル系樹脂板状体の製造装置を使用した。ベルト面が対向して同一方向へ同一速度で走行する幅１２００ｍｍ、厚さ１ｍｍの鏡面仕上げしたＳＵＳ３０４製エンドレスベルトと、その対向する面の両側端部に配置されるポリ塩化ビニル製ガスケットとで構成され、２枚のエンドレスベルトの間隙が予め３．８ｍｍの厚みになるように設定された鋳型を用い、これに定量ポンプを用いて、実施例２で用いたメタクリル系重合硬化性組成物と重合開始剤との混合物と同様の混合物を一定流量で注入した。ベルトの移動と共に７８℃の温水シャワーで３０分間重合硬化させた後、遠赤外線ヒーターで１３５℃の熱処理を２０分間行い、送風により１０分間かけて１００℃に冷却後、ベルトから重合硬化物を離型して板厚約３ｍｍの板状のメタクリル系重合硬化物を得た。この製造操作の途中にベルトの洗浄を行うことなく１０周繰り返したところ、毎回の高温離型性は良好であり、得られた板状物の外観は良好であった。鋳型であるエンドレスベルトの汚染も確認されなかった。
【００６５】
［実施例４〜９、比較例１〜４］
化合物Ａ、化合物Ｂの種類、添加量を、表１に示すように変えたこと以外は実施例２と同様に板状物を製造し、物性の評価を行った。結果を表１に示す。
【００６６】
【表１】
2007277375.tif 000010
【産業上の利用可能性】
【００６７】
鋳型からの離型が容易で、透明性に優れ、外観欠陥のないメタクリル系重合硬化物が容
易に得られる。
【図面の簡単な説明】
【００６８】
【図１】本発明のメタクリル系重合硬化物の製造方法を使用するメタクリル系重合硬化物の製造装置の一例を示す概略構成図である。
【符号の説明】
【００６９】
１０、１０’  エンドレスベルト
１１、１１’、１２、１２’  プーリ
１３  ガスケット
１４  ポンプ
１５  ノズル
１６、１６’、１７、１７’  加熱部
【図１】
2007277375.tif 000017